(57)【要約】【課 題】近赤外線吸収性すなわち近赤外線遮蔽性に優れ、可視光線透過性が高く、色調の優れた、フィルム又はパネルである。【解決手段】色調の優れた近赤外線吸収性のフィルム又はパネルを提供するにおいて、色素を安定な状態に保ちながらフィルム或いはパネルを製造するために、近赤外線吸収性色素、樹脂および製造方法を選択する。さらに、色素を安定な状態に保ちながらフィルム或いはパネルを製造する為とともに、電磁波吸収作用などの他の作用を付加するために、多層フィルム又は多層板からなるパネルとする。【選択図】なし【特許請求の範囲】
【請求項１】
透明な高分子樹脂中に近赤外線吸収能を有する色素を分散させた吸収層を含む、多層近赤外線吸収フィルム又は多層板からなる近赤外線吸収パネル。
【請求項２】
近赤外線吸収能を有する色素と高分子樹脂と溶剤を均一に混合した溶液からキャスト法、又はコーティング法、又は当該色素と高分子樹脂の混練物の溶融押し出し法、又は近赤外線吸収能を有する色素とモノマーを均一に混合した混合物を重合または固化する重合法の、何れかによって成膜された近赤外線吸収フィルム。
【請求項３】
吸収層が、近赤外線吸収能を有する色素、金属、金属酸化物、金属塩を蒸着することにより作製された透明プラスチックフィルムである、請求項１記載の多層近赤外線吸収フィルム、又は多層板からなる近赤外線吸収パネル。
【請求項４】
吸収層が、請求項２及び３に記載のフィルムから選ばれる少くとも１種以上を複数層重ね合わせたものである、請求項１記載の多層近赤外線吸収フィルム又は多層板からなる近赤外線吸収パネル。
【請求項５】
近赤外線吸収能を有する請求項２記載のフィルムと、電磁波吸収層、反射防止層、形状保持層、紫外線吸収層のうちの少なくとも１層を有する、請求項１、又は３、又は４記載の、多層近赤外線吸収フィルム又は多層板からなる近赤外線吸収パネル。
【請求項６】
熱輻射を反射する低放射ガラスと請求項１記載の近赤外線吸収フィルムをラミネートしたときの光線透過率が、可視光線領域５５％以上で、近赤外線領域でが５％以下であることを特徴とする、請求項１、又は３、又は４、又は５記載の、多層近赤外線吸収フィルム又は多層板からなる近赤外線吸収パネル。
【請求項７】
近赤外線吸収能を有する色素が、フタロシアニン系金属錯体と一般式（１）で表される芳香族ジチオール系金属錯体と、一般式（２）又は（３）で表される芳香族ジインモニウム化合物の少なくとも１種類以上の混合物であることを特徴とする、近赤外線吸収フィルム。
【化１】
2005099837.tif 000022
（ＲＤ１とＲＤ２は炭素数が１から４までのアルキレン基、アリール基、アラルキル基、フッ素、水素を示し、Ｍは４配位の遷移金属）
【化２】
2005099837.tif 000023
（ＲＤ５からＲＤ１８は炭素数が１から１０までのアルキル基。Ｘは１価或いは２価のアニオンであり、イオン化化合物の中和を目的としたカウンターイオン。）
【化３】
2005099837.tif 000024
（ＲＤ５からＲＤ１８は炭素数が１から１０までのアルキル基。Ｘは１価或いは２価のアニオンであり、イオンの中和を目的としたカウンターイオン。）
【請求項８】
請求項７記載の近赤外線吸収能を有する色素と、高分子樹脂と、溶剤を、均一に混合するにおいて、一般式（４）から（９）に表される芳香族ジオール樹脂のうち選択される１種以上を少なくとも１０ｍｏｌ％以上共重合したポリエステル樹脂であることを特徴とする近赤外線吸収フィルム。
【化４】
2005099837.tif 000025
（Ｒ１は炭素数が２から４までのアルキレン基、Ｒ２、Ｒ３、Ｒ４、Ｒ５は水素または炭素数が１から７までのアルキル基、アリール基、アラルキル基を表し、それぞれ同じでも異なっても良い。）
【化５】
2005099837.tif 000026
（Ｒ６は炭素数が１から４までのアルキレン基、Ｒ７、Ｒ８、Ｒ９、Ｒ１０及びＲ１１は水素または炭素数が１から７までのアルキル基、アリール基、アラルキル基を表し、それぞれ同じでも異なっても良い。ｋは１から４の自然数である。）
【化６】
2005099837.tif 000027
（Ｒ１２は炭素数が１から４までのアルキレン基、Ｒ１３、Ｒ１４、Ｒ１５及びＲ１６は水素または炭素数が１から７までのアルキル基、アリール基、アラルキル基を表し、それぞれ同じでも異なっても良い。）
【化７】
2005099837.tif 000028
（Ｒ１７及びＲ１８は炭素数が１から４までのアルキレン基を表し、それぞれ同じでも異なっても良い。Ｒ１９及びＲ２０は水素または炭素数が１から７までのアルキル基、アリール基、アラルキル基を表し、それぞれ同じでも異なっても良い。ｌ及びｍは１から８の自然数である。）
【化８】
2005099837.tif 000029
（Ｒ２１は炭素数が１から４までのアルキレン基、Ｒ２２、Ｒ２３、Ｒ２４、Ｒ２５、Ｒ２６及びＲ２７は水素または炭素数が１から７までのアルキル基、アリ−ル基、アラルキル基を表し、それぞれ同じでも異なっても良い。ｎは０から５の自然数である。）
【化９】
2005099837.tif 000030
（Ｒ２８は炭素数が１から４までのアルキレン基、Ｒ２９及びＲ３０は炭素数が１から１０までのアルキル基を表し、それぞれ同じでも異なっても良い。Ｒ３１、Ｒ３２、Ｒ３３及びＲ３４は水素または炭素数が１から７までのアルキル基、アリール基、アラルキル基であり、それぞれ同じでも異なっても良い。）
【請求項９】
請求項７、又は８記載のフィルムが請求項２記載の重合法によって製造される近赤外線吸収フィルム。
【請求項１０】
請求項７、又は８、又は９記載のフィルムを含む請求項１、又は請求項３から６記載の選ばれた１つの、多層近赤外線吸収フィルム又は多層板からなる近赤外線吸収パネル。
【発明の詳細な説明】
【技術分野】
【０００１】
本発明はプラズマディスプレイなどの映像出力装置または照明器具などから発生される近赤外線を吸収する事で近赤外線の進入を遮断し、当該近赤外線領域の光を通信に使用するリモコン・赤外線通信ポートの誤動作を防ぎ、ひいては、これらの遠隔操作機器で制御する機器の誤動作を防ぐ赤外線吸収フィルムに関する。更に詳しくは、透明導電体と組み合わせて、近赤外線吸収効果且つ電磁波遮蔽効果を有する層からなる、多層フィルム又は多層板からなるパネルに関する。又、光学機器の受光素子や撮像素子に使用されているフォトダイオードや固体イメージセンサ（ＣＣＤ）カメラの受光感度補正や色調補正等に用いる近赤外線カットフィルター、キャッシュカードやＩＤカード等の偽造防止に利用するフィルム或いはパネルに関する。ここで多層板とは、形態保持機能を有した通常は透明の板に、本願発明のフィルムを含め機能を有するフィルムを重層したものをいう。
【背景技術】
【０００２】
近赤外線吸収パネルとしては、ガラスに蒸着膜を施したフィルターや金属イオンを含んだリン酸塩ガラス製のフィルターが知られている。しかし前者は干渉を利用しているために、反射光の障害や視感度との不一致や製造コストが高いなどの問題が、後者は吸湿性や製造工程の煩雑さ等の問題がある。また、従来のガラス製フィルターは重くて割れやすく、曲げる等の加工が施し難い等の問題がある。
【０００３】
これらの問題を解決するために、フィルターのプラスチック化を目的に近赤外域に特性吸収を有する多くの材料が提案されている。例えば、特開平６−２１４１１３号公報に記述されているように金属フタロシアニン化合物をメチルメタクリレートのモノマーに溶解させた後に重合させたパネルが知られている。
【０００４】
また、フタロシアニン系の化合物やアントラキノン系、シアニン系の化合物を溶融した樹脂中に混練した後に、押し出し成形した近赤外線吸収パネルも知られている。
【０００５】
しかし、これらのパネルの製造では高温での溶融押し出しや重合反応の行程を含むために、熱的に不安定であったり、化学反応によって分解・変性するような近赤外吸収材の使用が出来ず、従って、得られるパネルの近赤外吸収特性は十分では無い。
【０００６】
さらに、ディスプレイ等のパネルに使用するためには、近赤外線吸収特性と同時に色調も重要である。色調を調整するためには、通常数種類の色素を混合することが必要である。近赤外域に特性吸収を有する色素の中には他の色素と混在すると特性が変化したり、化学反応等や誘電的相互作用によって近赤外線吸収能が変化するものがある。
【０００７】
【特許文献１】特開平６−２１４１１３号公報
【発明の開示】
【発明が解決しようとする課題】
【０００８】
本発明者らは、かかる従来技術の諸欠点に鑑み鋭意検討を重ねた結果、透明な高分子材料中に近赤外線吸収能を有する色素を分散させた吸収層を含む多層フィルム又は多層板からなる近赤外線吸収パネルが、これらの欠点を解消し得ることを見い出し、本発明を完成したものである。
【０００９】
また、近赤外線吸収能を有する色素と高分子樹脂とを均一に混合した溶液からキャスト
法やコーティング法等の選択した製法で製造する事により、更には、色素と高分子樹脂素材を選択する事により、本発明のフィルム又は多層板からなる近赤外線吸収パネルがこれらの欠点を解消し得ることを見い出し、本発明を完成したものである。
【００１０】
その目的とするところは、近赤外線吸収能が高く、可視光線の透過率が高いフィルム、又は多層板からなるパネルを提供することにある。
【課題を解決するための手段】
【００１１】
上述の目的は、透明な高分子樹脂中に近赤外線吸収能を有する色素を分散させた吸収層を含む、近赤外線吸収能を有する単層或いは多層フィルム又は多層板パネルにより達成される。
【００１２】
即ち、色素の中には、他の色素と混在すると特性が変化したり、化学反応等や誘電的相互作用を有するもの、熱安定性に欠けるものがあるが、それらの特性に応じた成型法で個々にフィルムを製造し、これらのフィルムを複数枚重ねて多層フィルム又は多層板とすることにより、目的に応じた近赤外線吸収範囲と可視光領域での色調を調整することができる。
【発明の効果】
【００１３】
本発明によれば、透明な高分子樹脂中に近赤外線吸収能を有する色素を分散させた吸収層を含む、単層或いは多層の近赤外線吸収フィルム又は多層板からなる近赤外線吸収パネルを得ることにより、プラズマディスプレイなどの映像出力装置または照明器具などから発生される近赤外線を吸収する事で近赤外線の進入を遮断し、当該近赤外線領域の光を通信に仕様するリモコン／赤外線通信ポートの誤動作を防ぎ、ひいては、これらの遠隔操作機器で制御する機器の誤動作を防ぐ事ができ、又キャッシュカード、ＩＤカード等の偽造防止に利用することもできる。
【００１４】
以下本発明を詳しく説明する。
【発明を実施するための最良の形態】
【００１５】
本発明のフィルム又は該多層板パネルは透明な高分子樹脂中に近赤外線吸収能を有する色素を分散させた吸収層を含む単層或いは多層フィルム又は多層板からなる近赤外線吸収パネルである。
【００１６】
本発明の近赤外線吸収パネルの透明な高分子樹脂中に近赤外線吸収能を有する色素を分散させた吸収層としては、近赤外線吸収能を有する色素と高分子樹脂と溶剤を均一に混合した溶液からキャスト法によって成膜されたフィルムや、近赤外線吸収能を有する色素と高分子樹脂と溶剤を均一に混合した溶液をポリエステルやポリカーボネートなどの透明なフィルム上にコーティングして得たフィルムや、近赤外線吸収能を有する色素と高分子樹脂から溶融押し出し法によって成膜されたフィルム、近赤外線吸収能を有する色素とモノマーを均一に混合した混合物を重合または固化することにより作製されたフィルムあるいは、近赤外線吸収能を有する色素、金属、金属酸化物、金属塩を透明プラスチックフィルムに蒸着することにより作製されたフィルムのいずれか、あるいはこれらの２種類以上を併用して用いることができる。
【００１７】
即ち、多様な近赤外線吸色素の特性に応じた成型法でフィルムを製造し、これらのフィルムを複数枚重ねるか若しくは単独で使用する事により、目的に応じた近赤外線吸収範囲と可視光領域での色合いを調整することができる。
【００１８】
本発明の近赤外線吸収パネルの吸収層としてキャスト法やコーティング法によって成膜
されたフィルムを用いる場合は、通常熱溶融押し出し法では２００度以上で成膜するのに対し、１５０度以下のマイルドな乾燥条件で行えるので、使用する近赤外線吸収色素が熱分解することがなく、一般的な有機溶媒に対して均一分散さえすれば、耐熱性の低い色素でも使用できるため色素の選択幅が拡がるという有利点がある。
【００１９】
キャスト法やコーティング法で成膜を行う際、本色素のバインダーとして用いる透明な高分子樹脂としては、共重合ポリエステル、ポリメチルメタクリレート、ポリカーボネート、ポリスチレン、アモルファスポリオレフィン、ポリイソシアネート、ポリアリレート、トリアセチルセルロース等の公知の透明プラスチックを用いることができる。但し、特に５０ミクロン以下の薄いフィルムで目的とする近赤外線の吸収能を得るためには、本色素の種類によって異なるが、１〜５ｗｔ％（樹脂の固形分に対して）の高濃度まで本色素を溶解する必要がある。
【００２０】
この様な高濃度の安定な溶液を、通常使用されるバインダー用樹脂、例えばポリカーボネートやアクリル樹脂等からは調製する事が出来ない。例え強制的に溶かし込むことが出来ても、色素の遍在、表面への色素の析出、溶液の凝固等の問題が起こり好ましくない。
【００２１】
この様に高濃度まで色素を溶解させる用途には、本出願と同一の出願人による特開平０６−１８４２８８号公報、特開平０６−０４９１８６号公報、特開平０７−１４９８８１号公報、特開平０８−１０００５３号公報などに記載されているポリエステル樹脂は、本発明の色素を高濃度まで溶かすことができ好ましい。
【００２２】
従って、本発明において、高濃度まで色素を溶解させる目的には、この樹脂を用いることが好適である。
【００２３】
上記の樹脂は、一般式（４）から（９）で表される芳香族ジオールを少なくと１０ｍｏｌ％以上共重合したポリエステル樹脂である。
【００２４】
【化１】
2005099837.tif 000002
【００２５】
（Ｒ１は炭素数が２から４までのアルキレン基、Ｒ２、Ｒ３、Ｒ４、Ｒ５は水素または炭素数が１から７までのアルキル基、アリール基、アラルキル基を表し、それぞれ同じでも異なっても良い。）
【００２６】
【化２】
2005099837.tif 000003
【００２７】
（Ｒ６は炭素数が１から４までのアルキレン基、Ｒ７、Ｒ８、Ｒ９、Ｒ１０及びＲ１１は水素または炭素数が１から７までのアルキル基、アリール基、アラルキル基を表し、それぞれ同じでも異なっても良い。ｋは１から４の自然数である。）
【００２８】
【化３】
2005099837.tif 000004
【００２９】
（Ｒ１２は炭素数が１から４までのアルキレン基、Ｒ１３、Ｒ１４、Ｒ１５及びＲ１６は水素または炭素数が１から７までのアルキル基、アリール基、アラルキル基を表し、それぞれ同じでも異なっても良い。）
【００３０】
【化４】
2005099837.tif 000005
【００３１】
（Ｒ１７及びＲ１８は炭素数が１から４までのアルキレン基を表し、それぞれ同じでも異なっても良い。Ｒ１９及びＲ２０は水素または炭素数が１から７までのアルキル基、アリール基、アラルキル基を表し、それぞれ同じでも異なっても良い。ｌ及びｍは１から８の自然数である。）
【００３２】
【化５】
2005099837.tif 000006
【００３３】
（Ｒ２１は炭素数が１から４までのアルキレン基、Ｒ２２、Ｒ２３、Ｒ２４、Ｒ２５、Ｒ２６及びＲ２７は水素または炭素数が１から７までのアルキル基、アリ−ル基、アラルキル基を表し、それぞれ同じでも異なっても良い。ｎは０から５の自然数である。）
【００３４】
【化６】
2005099837.tif 000007
【００３５】
（Ｒ２８は炭素数が１から４までのアルキレン基、Ｒ２９及びＲ３０は炭素数が１から１０までのアルキル基を表し、それぞれ同じでも異なっても良い。Ｒ３１、Ｒ３２、Ｒ３３及びＲ３４は水素または炭素数が１から７までのアルキル基、アリール基、アラルキル基であり、それぞれ同じでも異なっても良い。）
本発明のポリエステル重合体に供する一般式（４）で表される化合物としては例えば、９，９−ビス−［４−（２−ヒドロキシエトキシ）フェニル］−フルオレン、９，９−ビス−［４−（２−ヒドロキシエトキシ）−３−メチルフェニル］−フルオレン、９，９−ビス−［４−（２−ヒドロキシエトキシ）−３，５−ジメチルフェニル］−フルオレン、９，９−ビス−［４−（２−ヒドロキシエトキシ）−３−エチルフェニル］−フルオレン、９，９−ビス−［４−（２−ヒドロキシエトキシ）−３，５−ジエチルフェニル］−フルオレン、等が挙げられ、これらの中でも、９，９−ビス−［４−（２−ヒドロキシエトキシ）フェニル］−フルオレンが光学特性、耐熱性、成形性のバランスが最も良く特に好ましい。
【００３６】
本発明のポリエステル重合体に供する一般式（５）で表される化合物としては例えば、１，１−ビス［４−（２−ヒドロキシエトキシ）フェニル］シクロヘキサン、１，１−ビス［４−（２−ヒドロキシエトキシ）−３−メチルフェニル］シクロヘキサン、１，１−ビス［４−（２−ヒドロキシエトキシ）−３，５−ジメチルフェニル］シクロヘキサン、１，１−ビス［４−（２−ヒドロキシエトキシ）−３−エチルフェニル］シクロヘキサン、１，１−ビス［４−（２−ヒドロキシエトキシ）−３，５−ジエチルフェニル］シクロヘキサン、１，１−ビス［４−（２−ヒドロキシエトキシ）−３−プロピルフェニル］シクロヘキサン、１，１−ビス［４−（２−ヒドロキシエトキシ）−３，５−ジベンジルフェニル］シクロヘキサン、及びこれらのシクロヘキサンの水素１〜４個を炭素数１から７のアルキル基、アリール基、アラルキル基で置換したもの等が挙げられ、これらの中でも、１，１−ビス［４−（２−ヒドロキシエトキシ）フェニル］シクロヘキサンが、好まし
い。
【００３７】
本発明のポリエステル重合体に供する一般式（６）で表される化合物としては例えば、ビス−［４−（２−ヒドロキシエトキシ）フェニル］−スルフォン、ビス−［４−（２−ヒドロキシエトキシ）−３−メチルフェニル］−スルフォン、ビス−［４−（２−ヒドロキシエトキシ）−３，５−ジメチルフェニル］−スルフォン、ビス−［４−（２−ヒドロキシエトキシ）−３−エチルフェニル］−スルフォン、ビス−［４−（２−ヒドロキシエトキシ）−３，５−ジエチルフェニル］−スルフォン、ビス−［４−（２−ヒドロキシエトキシ）−３−プロピルフェニル］−スルフォン、ビス−［４−（２−ヒドロキシエトキシ）−３，５−ジプロピルフェニル］−スルフォン、ビス−［４−（２−ヒドロキシエトキシ）−３−イソプロピルフェニル］−スルフォン、等が挙げらる。
【００３８】
本発明のポリエステル重合体に供する一般式（７）で表される化合物としては例えば、トリシクロデカンジメチロール、トリシクロデカンジエチロール、トリシクロデカンジプロピロール、トリシクロデカンジブチロール、ジメチルトリシクロデカンジメチロール、ジエチルトリシクロデカンジメチロール、ジフェニルトリシクロデカンジメチロール、ジベンジルトリシクロデカンジメチロール、テトラメチルトリシクロデカンジメチロール、ヘキサメチルトリシクロデカンジメチロール、オクタメチルトリシクロデカンジメチロール、等が挙げられ、これらの中でも、トリシクロデカンジメチロールが好ましい。
【００３９】
本発明のポリエステル重合体に供する一般式（８）で表されるジヒドロキシ化合物としては例えば、１，１−ビス［４−（２−ヒドロキシエトキシ）フェニル］−１−フェニルエタン、１，１−ビス［４−（２−ヒドロキシエトキシ）−３−メチルフェニル］−１−フェニルエタン、１，１−ビス［４−（２−ヒドロキシエトキシ）−３，５−ジメチルフェニル］−１−フェニルエタン、１，１−ビス［４−（２−ヒドロキシエトキシ）−３−エチルフェニル］−１−フェニルエタン、１，１−ビス［４−（２−ヒドロキシエトキシ）−３，５−ジエチルフェニル］−１−フェニルエタン、１，１−ビス［４−（２−ヒドロキシエトキシ）−３−プロピルフェニル］−１−フェニルエタン、１，１−ビス［４−（２−ヒドロキシエトキシ）−３，５−ジプロピルフェニル等、及びこれらの中心炭素に、炭素数１から７のアルキル基、アリール基、アラルキル基で置換し、且つ、側鎖のフェニル基の水素１〜４個を炭素数１から７のアルキル基、アリール基、アラルキル基で置換したもの等が挙げられ、これらの中でも、１，１−ビス［４−（２−ヒドロキシエトキシ）フェニル］−１−フェニルエタンが好ましい。
【００４０】
本発明のポリエステル重合体に供する一般式（９）で表される化合物としては例えば、２，２−ビス［４−（２−ヒドロキシエトキシ）フェニル］プロパン、２，２−ビス［４−（２−ヒドロキシエトキシ）フェニル］ブタン、２，２−ビス［４−（２−ヒドロキシエトキシ）フェニル］ペンタン、２，２−ビス［４−（２−ヒドロキシエトキシ）フェニル］−３−メチルブタン、２，２−ビス［４−（２−ヒドロキシエトキシ）フェニル］ヘキサン、２，２−ビス［４−（２−ヒドロキシエトキシ）フェニル］−３−メチルペンタン、２，２−ビス［４−（２−ヒドロキシエトキシ）フェニル］−３，３−ジメチルブタン、２，２−ビス［４−（２−ヒドロキシエトキシ）フェニル］ヘプタン、２，２−ビス［４−（２−ヒドロキシエトキシ）フェニル］−３−メチルヘキサン、２，２−ビス［４−（２−ヒドロキシエトキシ）フェニル］−４−メチルヘキサン、２，２−ビス［４−（２−ヒドロキシエトキシ）フェニル］−５−メチルヘキサン、２，２−ビス［４−（２−ヒドロキシエトキシ）フェニル］−３，３−ジメチルペンタン、２，２−ビス［４−（２−ヒドロキシエトキシ）フェニル］−３，４−ジメチルペンタン、２，２−ビス［４−（２−ヒドロキシエトキシ）フェニル］−４，４−ジメチルペンタン、２，２−ビス［４−（２−ヒドロキシエトキシ）フェニル］−３−エチルペンタン、等が挙げられ、これらの中でも、２，２−ビス［４−（２−ヒドロキシエトキシ）フェニル］−４−メチルペンタ
ンが、適度に大きな枝別かれした側鎖を有しており、有機溶媒への溶解性の向上の効果が大きく、耐熱性を損なうこともないので特に好ましい。また、２，２−ビス［４−（２−ヒドロキシエトキシ）フェニル］−プロパンは、耐熱性、機械強度に優れ、有機溶媒への溶解性も損なわないので特に好ましい。
【００４１】
上記のジオール化合物は単独で用いても良いし、必要に応じて２種類以上を組み合せて用いても良い。
【００４２】
本発明のポリエステル重合体に供するジカルボン酸としては、通常のポリエステル樹脂に用いられるジカルボン酸が挙げられるが、例えば、テレフタル酸、イソフタル酸、２，６−ナフタレンジカルボン酸、１，８−ナフタレンジカルボン酸、１，４−ナフタレンジカルボン酸、１，２−ナフタレンジカルボン酸、１，３−ナフタレンジカルボン酸、１，５−ナフタレンジカルボン酸、１，６−ナフタレンジカルボン酸、１，７−ナフタレンジカルボン酸、２，３−ナフタレンジカルボン酸、２，７−ナフタレンジカルボン酸、２，２’−ビフェニルジカルボン酸、３，３’−ビフェニルジカルボン酸、４，４’−ビフェニルジカルボン酸等の芳香族ジカルボン酸、マロン酸、コハク酸、グルタル酸、アジピン酸、ピメリン酸、スベリン酸、アゼライン酸、メチルマロン酸、エチルマロン酸、メチルコハク酸、２，２−ジメチルコハク酸、２，３−ジメチルコハク酸、３−メチルグルタル酸、３，３−ジメチルグルタル酸等の脂肪族ジカルボン酸、１，４−シクロヘキサンジカルボン酸、２，５−ジメチル−１，４−シクロヘキサンジカルボン酸、２，３，５，６−テトラメチル−１，４−シクロヘキサンジカルボン酸等の脂環族ジカルボン酸等が挙げられる。高耐熱性が重要な場合には、２，６−ナフタレンジカルボン酸が、成形性が重要な場合にはテレフタル酸が特に好ましい。これらはそれぞれ単独で用いても良いし、必要に応じて２種類以上併用しても良い。
【００４３】
本発明のポリエステル重合体は、例えばエステル交換法、直接重合法等の溶融重合法、溶液重縮合法、界面重合法等の公知の方法から適宜の方法を選択して製造できる。また、その際の重合触媒等の反応条件も従来通りで良く、公知の方法を用いることができる。
【００４４】
本発明のポリエステル重合体を溶融重合法のエステル交換法で製造するには、一般式（４）から（９）で表される化合物群のうち、少なくとも１種類以上の化合物を共重合成分として使用するが、使用するジヒドロキシ化合物の合計が、ジオールの１０モル％以上、９５モル％以下が特に好ましい。１０モル％以上であると、有機溶媒への溶解性がより向上する。９５モル％以下であれば、溶融重合反応が十分に進行し、自由自在に分子量を調節してポリエステル重合体を重合することができる。ただし９５モル％より多くても、溶液重合法または界面重合法で重合することによって、重合時間を短縮することができる。
【００４５】
本発明の樹脂と色素を溶解させる溶媒としては、沸点が実用的に好ましい例えば１５０度以下の有機溶剤ならば何れでも良い。この様な汎用的な溶剤としては、クロロホルム、塩化メチレン、ジクロロメタン、ジクロロエタン等の脂肪族ハロゲン化合物、或いは、トルエン、キシレン、ヘキサン、メチルエチルケトン、アセトン、シクロヘキサン等の非ハロゲン系有機溶剤が使われる。
【００４６】
本発明の樹脂と色素を溶解させる方法としては、通常の撹拌基やニーダーが用いられる。また、高濃度の溶液を調製する場合は、バタフライミキサーやプラネタリーミキサーを用いれば良いが、無論これに限るものではない。
【００４７】
上記の方法で得られた溶液から本発明のフィルムを作る場合は、キャストかコーティング法が好ましい。キャスト法とは、ガラス板か鏡面仕上げをした金属板の上に、溶液を注ぎ
一定の隙間を持った棒で溶液をその表面上に延ばした後、乾燥し、適当な方法でフィルムを当該表面より剥離し、完成品を得る方法を指す。無論、この方法を機械化した、いわゆるキャスト機を用いてフィルムを作製しても良い。
【００４８】
コーティング法とは、フィルム又はパネルの上に本発明の溶液を塗布、乾燥の後に、フィルム層を形成せしめる方法一般のことである。例えば透明または他の機能を付与したフィルムの上にコーティングする場合は、通常のコーティング機が使用できる。この機械は、分速数メートルから数十メートルの早さで動いているフィルム上に、Ｔ型ダイから一定速度で押し出した本発明の溶液を押し出し、次の乾燥ゾーンで溶媒を除去し、フィルムを巻き取る一連の工程を行うものである。
【００４９】
また、本発明の近赤外線吸収パネルの吸収層として、溶融押し出し法を用いる場合は、フィルム成形が容易で安価に製造できる有利点がある。この場合は樹脂と色素をフィダーから１軸または２軸の混練機に投入し、所定の温度、通常は３００℃近い温度で溶融混練し、Ｔ型ダイから押し出してフィルムを成型する方法が一般的であるが、無論これに限るものではない。
【００５０】
更に、本発明の近赤外線吸収パネルの吸収層として重合、固化により作製されたフィルムを用いても良い。この場合には、モノマーとして、スチレンやブタジエン、イソプレン、メタアクリル酸メチル等の良く知られたビニル結合を有する化合物を用いる事ができる。色素は予めこれらモノマー及び開始剤と混練して均一な溶液を作製し、ガラス板等でできた型に流し込み、温度を上げるか、又は紫外線を照射することにより反応を開始する。
【００５１】
すなわち、本発明の近赤外線吸収パネルの吸収層としては、例えば耐熱性の低い色素を使用する場合にはキャスト法によって成膜したフィルムを用いれば良く、分散性の悪い色素を使用する場合には重合、固化により作製されたフィルムを用いれば良く、それ以外の色素を使用する場合には溶融押し出し法により成膜したフィルムを用いれば良い。これらのフィルムを貼り合わせることにより、いかなる色素をも使用することができ、互いのフィルム層の色素濃度を調整することにより、全体としての色調を自由に制御できる。
【００５２】
近赤外線吸収パネルに要求される特性として特に重要なものは、近赤外線、具体的には波長８５０ｎｍから１２００ｎｍにおける光線の吸収性、可視領域、具体的には４００ｎｍから８００ｎｍにおける光線の透過性、および色調が挙げられる。
【００５３】
これらの特性の中でも近赤外線の吸収性が最重要であるが、用途によっては他の二つの特性が非常に重要になる。例えば、映像出力装置から発生される近赤外線を吸収し、当該近赤外線領域で作動するリモコンの誤動作を防ぐ近赤外線吸収パネルとして用いる場合には、可視領域における透過性はもちろんのこと、特にこの映像出力装置がカラー仕様である場合には、色調が非常に重要である。すなわち、全色における色差を極めて小さくする必要があり、具体的にはグレー又はブラウンの色調を有さなければならない。この場合には複数の色素を巧妙に配合する必要がある。
【００５４】
従来の方法では、透明高分子樹脂と近赤外吸収能のある色素を混練後、熱溶融押し成形したり、低分子中に色素を取り込み重合する方法により近赤外線吸収パネルを得ていたが、これらの方法では、色素としては熱分解しないものしか使用できず、選択幅が狭くなり、上述の特性を発現させることが極めて困難になる。
【００５５】
一方、本発明の近赤外線吸収パネルは、キャスト法及びコーテング法により成膜したフィルムを使用でき、耐熱性の低い色素も使用できるため、色素の選択幅が広いという点で効果的である。
【００５６】
本発明の近赤外線吸収パネルの吸収層に用いる色素としては、近赤外領域に吸収を有する色素であるならばいずれでもよく、ポリメチン系色素（シアニン色素）、フタロシアニン系、ナフタロシアニン系、ジチオール金属錯塩系、ナフトキノン、アントロキノン、トリフェニルメタン系、アミニウム（あるいはアルミニウム）系、ジインモニウム系などが用いられる。
【００５７】
この中でも一般式（１）で表される芳香族ジチオール系金属錯体
【００５８】
【化７】
2005099837.tif 000008
【００５９】
（Ｒ１とＲ２は炭素数が１から４までのアルキレン基、アリール基、アラルキル基、フッ素、水素を示し、Ｍは４配位の遷移金属）と、一般式（２）又は（３）で表される芳香族ジインモニウム化合物
【００６０】
【化８】
2005099837.tif 000009
【００６１】
（Ｒ１からＲ８は炭素数が１から１０までのアルキル基、Ｘは１価のアニオン）又は
【００６２】
【化９】
2005099837.tif 000010
【００６３】
（Ｒ１からＲ８は炭素数が１から１０までのアルキル基、Ｘは１価のアニオン）及びフタロシアニン系の色素の３種類の内から少なくとも２種類以上を組み合わせることが本発明の１つの新規な特徴である。
【００６４】
上記の芳香族ジチオール系金属錯体とは、ニッケルビス１，２−ジフェニル−１，２−エテエンジチオレート及びその二つの芳香環の水素を炭素数が１から４までのアルキレン基、アリール基、アラルキル基、フッ素等の基で置換した化合物であり、例えば、化学式（１０）及び（１１）で表される化合物を使用する事ができるが、無論これに限るものではない。
【００６５】
【化１０】
2005099837.tif 000011
【００６６】
【化１１】
2005099837.tif 000012
【００６７】
さらに、上述のイオン化化合物、例えば化学式（１２）で表される化合物も使用する事ができるが、無論これに限るものではない。このような化合物の場合、本発明に使用されているカウンターイオンは化学式（１２）に使用されているテトラブチルアンモニウムイオン以外の１価のカチオンであればどれでも良く、例えば文献〔機能性色素の開発と市場動向（シー・エム・シー出版）〕に記載されている様なカチオンであれば良い。
【００６８】
【化１２】
2005099837.tif 000013
【００６９】
また金属のニッケルに替えて４価の遷移金属ならどれでも良く、例えば、チタン、バナジウム、ジルコニウム、クロム、モリブデン、ルテニウム、オスニウム、コバルト、白金、パラジウムなどである。
【００７０】
この色素は８５０から９００ナノメータ（ｎｍ）までの吸収が強く、リモコン等に使用される近赤外線の波長の光を遮断し、リモコン誤動作の防止に効果的である。この色素は、下に詳しく説明するいわゆる低放射ガラス、ＩＴＯ、ＩＸＯタイプの電磁波吸収層と重ね合わせて多層パネルを形成したときに、より効果的に近赤外線の遮断をする。
【００７１】
一般式（２）又は（３）
【００７２】
【化１３】
2005099837.tif 000014
【００７３】
（Ｒ１からＲ８は炭素数が１から１０までのアルキル基、Ｘは１価のアニオン）又は
【００７４】
【化１４】
2005099837.tif 000015
【００７５】
（Ｒ１からＲ８は炭素数が１から１０までのアルキル基、Ｘは１価のアニオン）で表される芳香族ジインモニウム化合物とは、例えば、化学式（１３）から（１７）で表される化合物を使用する事ができるが、無論これに限るものではない。１価のアニオンとして化学式の六フッ化アンチモン以外に、例えば、六フッ化リン、四フッ化ホウ素、過塩素酸イオンなどが好ましく用いられる。
【００７６】
【化１５】
2005099837.tif 000016
【００７７】
【化１６】
2005099837.tif 000017
【００７８】
【化１７】
2005099837.tif 000018
【００７９】
【化１８】
2005099837.tif 000019
【００８０】
【化１９】
2005099837.tif 000020
【００８１】
この色素は１０００ｎｍ前後の吸収が強く、リモコン等に使用される近赤外線の波長の光以外に、将来使用が見込まれるコンピュター通信の波長の光をも遮断し、この誤動作の防止に効果的である。この色素は、下に詳しく説明するメッシュやエッチングタイプの電磁波吸収層と重ね合わせて多層パネルを形成したときに、より効果的である。
【００８２】
上述の２種類の色素（芳香族ジチオール系金属錯体と芳香族ジインモニウム化合物）が特に効果的である。さらに、これらの色素が可視光線領域に吸収を有している場合には、色調補正用色素を用いて色調を調節する事も可能である。このような色調補正用色素としてはフタロシアニン系の色素が効果的である。本発明におけるフタロシアニン系色素としては、例えば、文献〔機能性色素の開発と市場動向（シーエムシー）〕に記載されている様な色素であればいずれでも良い。
【００８３】
上述の近赤外線吸収能のある芳香族ジインモニウム化合物系の色素は一般的に熱に弱い。このため、溶融押し出しや重合、固化では熱分解を起こしてしまい、近赤外線における吸収性が悪くなる。したがって、この色素を吸収層に使用する場合には、キャスト法にてフィルム成膜することが特に好ましい。
【００８４】
本発明の近赤外線吸収パネルを作製するにあたり、予め成形した板又はフィルムを適当な方法にて張り合わせる必要がある。これには透明で接着力の高い高分子系接着剤が好ましく用いられる。この様な高分子系接着剤としては例えば２液のエポキシ系の接着剤や、不飽和ポリエステル、ウレタン系の接着剤、フェノール樹脂系の接着剤、ビニル樹脂やアクリル酸系の接着剤が挙げられる。
【００８５】
本発明の近赤外線吸収パネルにおいて、多層フィルム又は多層板中、特定の機能を付与した層としては、上述した近赤外線吸収能を有する層のみを使用する場合もあるが、当該層以外に、電磁波吸収層、反射防止層、形状保持層等の他の特定の機能を付与した層を併用した多層フィルム又は多層板として使用するのが好ましい。
【００８６】
電磁波吸収層は透明な導電性フィルムで通常はポリエステルフィルムやガラス板、アクリルやポリカーボネートの板に金属、金属酸化物、金属塩等の薄膜を蒸着した材料が好ましく用いられる。
【００８７】
導電性フィルムの面抵抗が低いほど、電磁波の吸収能は高いが、逆に蒸着層が厚くなり光線透過率は低下する。反射防止層は表面反射を防ぎ、光線透過率を上げると同時に「ギラツキ」を防止する。
【００８８】
本発明においては、ポリエステルフィルムやガラス板、アクリルやポリカーボネートの板に蒸着処理した材料が、電磁波吸収層として好ましく用いられるが、無論これに限るものではない。スクリーン印刷等で導電性の塗料をメッシュ状に印刷したものを電磁波吸収層として共することも可能である。
【００８９】
また、反射防止層を兼ねた単一の蒸着フィルムを用いる事も出来るが、この場合は該層が最外層となる。形状保持層の機能は、近赤外線吸能を有する層の機械強度が低く形状維持が困難な場合に、パネル全体の形状を維持することである。さらに、パネル全体の耐熱性や表面の対磨耗性を上げる機能もある。
【００９０】
形状保持層に好ましく用いられる材料としては、透明な樹脂又はガラスであればいずれでも良く、通常、ポリカーボネート、ポリアクリロニトリル、ポリメチルメタクリレート、ポリスチレン、ポリエステルが好ましく用いられる。特にポリカーボネートは耐熱性の向上の観点より、ポリメチルメタクリレートは透明性と耐磨耗性の観点より好ましく用いられる。
【００９１】
また、強度や耐熱性が求められる場合には、ガラスが好ましい。
【００９２】
上述した電磁波シールドの透明導電性層としては、ガラスに透明誘電体／金属薄膜／透明誘電体の３層以上を蒸着したいわゆる熱線反射ガラスを用いることができる。このガラスは、建築物の外装材や窓ガラス、自動車の窓ガラス、航空機のガラスに広く使用されている。
【００９３】
これに使用される透明誘電体としては、酸化チタン、酸化ジルコニア、酸化ハフニウム、酸化ビスマス等が好ましく用いられる。また、金属薄膜としては、金、白金、銀、銅、が好ましく用いられる。
【００９４】
さらに、金属薄膜との替わりに、窒化チタン、窒化ジルコニア、窒化ハフニウムが好ましく用いられる。
【００９５】
電磁波シールドの透明導電性層としては、さらに、透明酸化導電皮膜をコーティングしたものも用いることができる。この様な酸化物としては、フッ素をドープした酸化錫、スズをドープした３酸化２インジウム、アルミニウムをドープした酸化亜鉛等が好ましく用いられる。
【００９６】
電磁波シールドの透明導電性層に上述した蒸着層を使用する場合は、それに対応した近
赤外線吸収フィルムを使用する必要がある。例えば、熱線反射ガラスでは１２００ナノメーターを越す波長での吸収があるため、色素はそれ以外の波長での吸収を受け持つことになる。無論、熱線反射ガラスの材質によって吸収特性が異なるため、色素の組み合わせや濃度を制御して相手に合わせる必要がある。
【００９７】
これには、上述した本発明の色素の内、芳香族ジチオール系金属錯体、好ましくは、芳香族ジチオール系ニッケル錯体、最も好ましくは、ニッケルビス１，２−ジフェニル−１，２−エテエンジチオレート、若しくは、ニッケルビス１，２−ジフェニル−１，２−エテエンジチオレートのベンゼン環の水素をフッ素かメチル基に置き換えたものが使用される。
【００９８】
さらに、色調を整えるためにフタロシアニン系の色素を添加しても良い。
【００９９】
上述の電磁波シールドの導電層に近赤外線反射特性がある場合、透明な高分子樹脂に対してジチオール金属錯体をａ重量％、フタロシアニン系色素をｂ重量％、ジイモニウム系色素をｃ重量％、アミニウム系色素をｄ重量％、配合したとする。
【０１００】
この場合本発明の色素が有効に作用する範囲は、０．１≦ａ≦５．０、０．０１≦ｂ≦２．０、０．１≦ｃ≦３．０、０．０１≦ｄ≦１．０、好ましくは０．５≦ａ≦２．５、０．０１≦ｂ≦２．０、０．２≦ｃ≦１．０、０．１≦ｄ≦０．５である。つまり０．８１≦ａ＋ｂ＋ｃ＋ｄ≦６．０で配合することが好適である。
【０１０１】
それらをキャスト法、コーティング法、溶融押し出し法、モノマーに配合してからの重合法等で成膜する。ａ＋ｂ＋ｃ＋ｄ＜０．８１で配合し、成膜した場合、可視光透過性は高いが、近赤外線吸収性が低く近赤外線遮断フィルターとしての効果がなく好ましくない。ａ＋ｂ＋ｃ＋ｄ＞６．０で配合し、成膜した場合、近赤外線吸収性は高いが可視光透過性が低くなり光学フィルターとして使用することが出来ない。
【０１０２】
これらの事について実際に、好ましい例を実施例２４で、好ましくない例を比較例１で以降提示した。
【０１０３】
電磁波シールドの透明導電性層に上述した、メッシュタイプを用いる場合は、メッシュに近赤外の吸収が無いために、目的とする波長の吸収は全て色素で行わなくてはならない。
【０１０４】
また、電磁波シールドを兼ね備えない場合も同様である。この様な色素としては、芳香族ジインモニウム化合物と芳香族ジチオール系金属錯体の混合物が好ましく用いられる。
【０１０５】
芳香族ジチオール系金属錯体は上述した通り、芳香族ジチオール系ニッケル錯体、最も好ましくは、ニッケルビス１，２−ジフェニル−１，２−エテエンジチオレート、若しくは、ニッケルビス１，２−ジフェニル−１，２−エテエンジチオレートのベンゼン環の水素をフッ素かメチル基に置き換えたものが使用される。
【０１０６】
また、芳香族ジインモニウム化合物としては、カウンターアニオンが、６フッ化アンチモン若しくは、６フッ化砒素、パークロライド、４フッ化ホウ素が好ましい。さらに、色調を整えるためにフタロシアニン系の色素を添加しても良い。
【０１０７】
電磁波シールドの導電層に近赤外線反射特性がない場合、透明な高分子樹脂に対して上記同様、ジチオール金属錯体をａ重量％、フタロシアニン系色素をｂ重量％、ジイモニウム系色素をｃ重量％、アミニウム系色素をｄ重量％、配合したとする。
【０１０８】
本発明で好ましく使用する範囲は、０．１≦ａ≦３．０、０．０１≦ｂ≦２．０、０．１≦ｃ≦５．０、さらに好ましくは０．５≦ａ≦２．０、０．１≦ｂ≦１．０、１．０≦ｃ≦３．０である。つまり１．６≦ａ＋ｂ＋ｃ≦６．０で配合することが好適である。それらをキャスト法、コーティング法、溶融押し出し法、モノマーに配合してからの重合法等で成膜する。
【０１０９】
上記の範囲外、ａ＋ｂ＋ｃ＜１．６で配合し、成膜した場合、可視光透過性は高いが、近赤外線吸収性が低く近赤外線遮断フィルターとしての効果がなく好ましくない。ａ＋ｂ＋ｃ＞６．０で配合し、成膜した場合、近赤外線吸収性は高いが可視光透過性が低くなり光学フィルターとして使用することが出来ない。
【０１１０】
これらの事について実際に、好ましい例を実施例２５で、好ましくない例を比較例３で以降提示した。
【０１１１】
次に、本発明の実施形態を図１にて具体的に説明する。
【０１１２】
図１の、１は反射防止層、２はポリカーボネート、ポリメチルメタクリレート等の透明樹脂、又はガラスからなる形質保持層、３は電磁波遮断層および近赤外線遮断層を兼ねた透明導電層であり、ポリエステルのフィルムに蒸着したものか、直接にガラスの上に蒸着したものである。
【０１１３】
４は耐熱性の悪い色素や分散性の悪い色素をコーティング法やキャスト法にて成膜された近赤外線吸収層、５は溶融押し出し法及びモノマーからの重合固化で作製された近赤外線吸収と形状保持を兼ね備えた層である。
【０１１４】
この様に各性質を有する層からなる多層構造を構成し、以下に示す様な組み合わせが代表的な例として上げられるが、特にそれらに限定されるものでも無く、近赤外線吸収層を必ず含む事以外は任意に組み合わせる事ができる。
【０１１５】
図１のＡは、ポリカーボネート、ポリメチルメタクリレート、ガラス等の形状保持層２に、反射防止層１を貼り付け、もう一方の面に透明導電層３と、コーティング法やキャスト法によって成膜された近赤外線吸収層４を積層して貼り付けて積層した場合の、本発明の実施形態を示す。
【０１１６】
図１のＢは、ポリカーボネート、ポリメチルメタクリレート、ガラス等の形状保持層２の片面に反射防止層１を貼り付け、もう一方の面に透明導電層３と、コーティング法やキャスト法によって成膜された近赤外線吸収層４を積層して貼り付け、さらにポリカーボネート、ポリメチルメタクリレート、ガラス等の形状保持層２を貼り付けて積層した場合の、本発明の実施形態を示す。
【０１１７】
図１のＣは、反射防止層１と、透明導電層３と、溶融押し出し法及びモノマーからの重合固化で作製された近赤外線吸収と形状保持を兼ね備えたパネル５を貼り付けて積層した場合の、本発明の実施形態を示す。
【０１１８】
本発明の有効性と新規性は実施例にて具体的に説明する。
【実施例】
【０１１９】
実施例における、近赤外線吸収性、可視領域透過率、および色調は次に示す方法によって評価した。
【０１２０】
（１）近赤外線吸収性
分光光度計（日本分光社製ｂｅｓｔ−５７０）にて、実施例で製造したパネルについて波長９００ｎｍ〜１２００ｎｍにおける光線透過率の平均値Ｔ％を測定し、近赤外線遮断率（％）＝１００−Ｔを求め、評価した。
【０１２１】
（２）可視領域透過性
（１）と同じ分光光度計にて、波長４５０ｎｍ〜７００ｎｍにおける平均光線透過率Ｔｖ％を測定し、これを可視光透過率とした。
【０１２２】
実施例１
テレフタル酸ジメチル（ＤＭＴ）０．４ｍｏｌ、エチレングリコール（ＥＧ）０．８８ｍｏｌ、ビス９，９−ビス−（４−（２−ヒドロキシエトキシ）フェニル）フルオレン（ＢＰＥＦ）０．２８ｍｏｌを原料として通常の溶融重合でフルオレン系共重合ポリエステル（ＤＭＴ：ＢＰＥＦ＝３：７ｍｏｌ）を得た。そのフルオレン系共重合ポリエステルは極限粘度［η］＝０．４２、分子量Ｍｗ＝４５０００、ガラス転移温度Ｔｇ＝１４０度であった。
【０１２３】
ニッケル，ビス１，２−ジフェニル−１，２−エテンジチオレートを既知の合成法（Ｈａｒｒｙ  Ｂ．Ｇｒａｙ，ｅｔ  ａｌ．，Ｊ．Ａｍ．Ｃｈｅｍ．Ｓｏｃ．，ｖｏｌ．８８，ｐ．４３−５０，ｐ４８７０−４８７５，１９６６）で得た後、９９％以上に再結晶により精製した。
【０１２４】
得られたフルオレン系共重合ポリエステル及び、それに対して０．０３８重量％のニッケル，ビス１，２−ジフェニル−１，２−エテンジチオレート、０．００５重量％のフタロシアニン系色素（日本触媒社製イーエクスカラー８０１Ｋ）、０．００５重量％のフタロシアニン系色素（日本触媒社製イーエクスカラー８０２Ｋ）を塩化メチレンに分散、溶解し、キャスト法によって製膜した厚さ１５０μｍのフィルムを得た。
【０１２５】
実施例２
実施例１で得られたフィルムを、厚さ１ｍｍのポリメチルメタクリレート基板でエポキシ系接着剤を用いて両面から挟み込み、更にその片面に近赤外線吸収能を兼ねた電磁波吸収能のある銀錯体〔ＩＴＯ／銀＋白金／ＩＴＯ、これはＩＴＯ（インジウム錫酸化物）の間に銀＋白金を挟んだ構成を示す。〕を透明ポリエステル上に蒸着して得た厚さ１００μｍのフィルムを貼りつけ、図１のＡの形態の近赤外線吸収パネルを作製し、特性を評価した。このパネルの分光スペクトルを図２に示す。このパネルの近赤外線遮断率は９７％、可視光透過率は７０％であり、良好であった。
【０１２６】
実施例３
キャスト用のポリマーをトリアセチルセルロース（ダイセル化学製ＬＴ−３５）を使用した以外は実施例１と同様にして図１のＡの形態の近赤外線吸収パネルを作製し、特性を評価した。このパネルの近赤外線遮断率は９７％、可視光透過率は７０％であり、良好であった。
【０１２７】
実施例４
ニッケル，ビス１，２−ジフェニル−１，２−エテンジチオレート０．００５重量％とフタロシアニン系色素（日本触媒社製イーエクスカラー８０１Ｋ）０．００１重量％とフタロシアニン系色素（日本触媒社製イーエクスカラー８０２Ｋ）０．００１重量％をポリメチルメタクリレートに分散し、溶融押し出し法により厚さ２ｍｍのフィルムを得た。
【０１２８】
得られたフィルムと、銀錯体（ＩＴＯ／銀＋白金／ＩＴＯ）を透明ポリエステル上に蒸着して得た近赤外線吸収能を兼ねた電磁波吸収能のあるフィルム（厚さ１００μｍ）を、互いの片面に貼り合わせ、図１のＣの形態の近赤外線吸収パネルを作製し、特性を評価した。このパネルの近赤外線遮断率は９７％、可視光透過率は６５％であり、良好であった。
【０１２９】
実施例５
ニッケル，ビス１，２−ジフェニル−１，２−エテンジチオレート０．００５重量％と化学式（１６）のアミニウム系色素０．０２重量％とフタロシアニン系色素（日本触媒社製イーエクスカラー８０１Ｋ）０．０１重量％とフタロシアニン系色素（日本触媒社製イーエクスカラー８０２Ｋ）０．０１重量％をポリメチルメタクリレートに分散し、溶融押し出し法により厚さ２ｍｍのフィルムを得た。
【０１３０】
得られたフィルムと、銀錯体（ＩＴＯ／銀＋白金／ＩＴＯ）を透明ポリエステル上に蒸着して得た電磁波吸収効果のあるフィルム（厚さ１００μｍ）とを、形状保持層に貼り付け、図１のＡの形態の近赤外線吸収パネルを作製し、特性を評価した。このパネルの近赤外線遮断率は９７％、可視光透過率は６４％であり、良好であった。
【０１３１】
実施例６
化学式（１３）のジインモニウム系色素０．００５重量％とフタロシアニン系色素（日本触媒社製イーエクスカラー８０３Ｋ）０．００１重量％とをポリメチルメタクリレートに分散し、溶融押し出し法により厚さ２ｍｍのフィルムを得た。
【０１３２】
得られたフィルムと、銀錯体（金＋銀／ＩＴＯ、これはＩＴＯと銀＋白金の構成を示す。）を透明ポリエステルフィルム上に蒸着して得た電磁波遮蔽効果のあるフィルム（厚さ１００μｍ）とを、形状保持層に貼りつけ、図１のＣの形態の近赤外線吸収パネルを作製し、特性を評価した。このパネルの近赤外線遮断率は９７％、可視光透過率は６５％であり、良好であった。
【０１３３】
実施例７
実施例１で得られたフルオレン系ポリエステル共重合体に対して化学式（１３）のジインモニウム系化合物色素を０．１重量％、ニッケル，ビス１，２−ジフェニル−１，２−エテンジチオレートを０．０５重量％、フタロシアニン系色素（日本触媒社製イーエクスカラー８０３Ｋ）を０．０３重量％をクロロホルムに混合し常温で乾燥した後、７０度で乾燥させて厚さ１５０μｍのフィルムを得た。
【０１３４】
ポリエステルフィルム上に銀錯体（金＋銀／ＩＴＯ）を蒸着して得た電磁波遮蔽効果のある厚さ２００μｍのフィルムと、「ギラツキ」防止膜および反射防止膜と、得られた近赤外線吸収フィルムを厚さ３ｍｍのアクリル板に貼り付け、図１のＡの形態の近赤外吸収パネルを作製し、特性を評価した。この近赤外線吸収パネルの分光スペクトルを図３に示す。このパネルの近赤外線遮断率は９５％、可視光透過率は６０％であり、良好であった。
【０１３５】
実施例８
実施例１で得られたフルオレン系ポリエステル共重合体に対して化学式（１３）のジインモニウム系化合物色素を０．１重量％、ニッケル，ビス１，２−ジフェニル−１，２−エテンジチオレートを０．０５重量％、フタロシアニン系色素（日本触媒社製イーエクスカラー８０３Ｋ）を０．０５重量％使用した以外は実施例７と同様にして近赤外線吸収パネルを作製し、特性を評価した。このパネルの近赤外線遮断率は９５％、可視光透過率は６２％であり、良好であった。
【０１３６】
実施例９
実施例１で得られたフルオレン系ポリエステル共重合体に対して化学式（１３）のジインモニウム系化合物色素を０．１５重量％、ニッケル，ビス１，２−ジフェニル−１，２−エテンジチオレートを０．０５重量％とフタロシアニン系色素（日本触媒社製イーエクスカラー８０３Ｋ）を０．０３重量％使用した以外は実施例７と同様にして近赤外線吸収パネルを作製し、特性を評価した。このパネルの近赤外線遮断率は９７％、可視透過率は６０％であり、良好であった。
【０１３７】
実施例１０
実施例１で得られたフルオレン系ポリエステル共重合体に対して化学式（１３）のジインモニウム系化合物色素を０．１５重量％、フタロシアニン系色素（日本触媒社製イーエクスカラー８０３Ｋ）を０．０５重量％使用した以外は実施例７と同様にして近赤外線吸収パネルを作製し、特性を評価した。このパネルの近赤外線遮断率は９７％、可視透過率は６０％であり、良好であった。
【０１３８】
実施例１１
トリアセチルセルロースに対して化学式（１３）のジインモニウム系化合物色素を０．１重量％、ニッケル，ビス１，２−ジフェニル−１，２−エテンジチオレートを０．０５重量％とフタロシアニン系色素（日本触媒社製イーエクスカラー８０３Ｋ）を０．０３重量％使用した以外は実施例７と同様にして近赤外線吸収パネルを作製し、特性を評価した。このパネルの近赤外線遮断率は９７％、可視透過率は６３％であり、良好であった。
【０１３９】
実施例１２
トリアセチルセルロースに対して化学式（１３）のジインモニウム系化合物色素を０．１重量％、ニッケル，ビス１，２−ジフェニル−１，２−エテンジチオレートを０．０５重量％とフタロシアニン系色素（日本触媒社製イーエクスカラー８０３Ｋ）を０．０５重量％使用した以外は実施例７と同様にして近赤外線吸収パネルを作製し、特性を評価した。このパネルの近赤外線遮断率は９７％、可視透過率は６０％であり、良好であった。
【０１４０】
実施例１３
トリアセチルセルロースに対して化学式（１３）のジインモニウム系化合物色素を０．１５重量％、ニッケル，ビス１，２−ジフェニル−１，２−エテンジチオレートを０．０５重量％とフタロシアニン系色素（日本触媒社製イーエクスカラー８０３Ｋ）を０．０３重量％使用した以外は実施例７と同様にして近赤外線吸収パネルを作製し、特性を評価した。このパネルの近赤外線遮断率は９７％、可視透過率は６３％であり、良好であった。
【０１４１】
実施例１４
トリアセチルセルロースに対して化学式（１３）のジインモニウム系化合物色素を０．１５重量％、フタロシアニン系色素（日本触媒社製イーエクスカラー８０３Ｋ）を０．０５重量％使用した以外は実施例７と同様にして近赤外線吸収パネルを作製し、特性を評価した。このパネルの近赤外線遮断率は９５％、可視光透過率は６０％であり、良好であった。
【０１４２】
実施例１５
実施例１で得られたフルオレン系ポリエステル共重合体に対して化学式（１３）のジインモニウム系色素を０．２２５重量％、ニッケル，ビス１，２−ジフェニル−１，２−エテンジチオレートを０．０７５重量％、フタロシアニン系色素（日本触媒社製イーエクスカラー８０３Ｋ）０．０４５重量％を分散させ、易接着性ポリエステルフィルム（ダイアホイル社製）上にコーティングし、乾燥した後、厚さ５０μｍのフィルムを得た。
【０１４３】
得られた厚さ５０μｍのフィルムと、ポリエステルフィルム上に銀錯体〔ＩＤＩＸＯ（出光興産製）／銀／ＩＤＩＸＯ、これはＩＤＩＸＯの間に銀を挟んだ状態を示す〕を蒸着した電磁波遮蔽フィルム（厚さ５０μｍ）と、反射防止フィルムと、形状保持基板である厚さ３ｍｍのガラス基板を準備した。
【０１４４】
次に、形状保持基板の両面に電磁波遮蔽フィルムを電極取りができるように貼り付け、その一方に得られた近赤外吸収フィルムを貼り付け、最後に両面に反射防止フィルムを貼り付けた。
【０１４５】
こうして得た図１のＡの形態をとる近赤外線吸収電磁波遮蔽パネルの特性を評価した。この近赤外線吸収電磁波遮蔽パネルの分光スペクトルを図４に示す。このパネルの近赤外線遮断率は９７％、可視光透過率は６０％であり、良好であった。
【０１４６】
実施例１６
形状保持基板として厚さ３ｍｍのポリメチルメタクリレート板を使用した以外は実施例１５と同様にして近赤外線吸収電磁波遮蔽パネルを得た。このパネルの近赤外線遮断率は９７％、可視光透過率は６０％であり、良好であった。
【０１４７】
実施例１７
形状保持基板として厚さ３ｍｍのポリカーボネート板を使用した以外は実施例１５と同様にして近赤外線吸収電磁波遮蔽パネルを得た、このパネルの近赤外線遮断率は９７％、可視透過率は６０％であり、良好であった。
【０１４８】
実施例１８
実施例１で得られたフルオレン系ポリエステル共重合体に対してニッケル，ビス１，２−ジフェニル−１，２−エテンジチオレート０．２重量％とフタロシアニン系色素（日本触媒社製イーエクスカラー８０３Ｋ）０．０８重量％使用した以外は実施例１５と同様にして近赤外線吸収電磁波遮蔽パネルを作製し、特性を評価した。このパネルの近赤外線遮断率は９７％、可視光透過率は６０％であり、良好であった。
【０１４９】
実施例１９
近赤外線吸収フィルムの透明高分子樹脂としてブチラール樹脂（日本電化工業社製デンカブチラール６０００Ｅ）、樹脂、色素分散用溶媒としてメチルエチルケトンを用いた以外は実施例１４と同様にして近赤外線吸収電磁波遮蔽パネルを得た。このパネルの近赤外線遮断率は９７％、可視光透過率は６０％であり、良好であった。
【０１５０】
実施例２０
実施例１で得られたフルオレン系ポリエステル共重合体に化学式（１３９のジインモニウム系色素を０．４５重量％、ニッケル，ビス１，２−ジフェニル−１，２−エテンジチオレート０．１２重量％と、フタロシアニン系色素（日本触媒社製イーエクスカラー８０３Ｋ）０．０６重量％を分散させ、易接着性ポリエステルフィルム（東洋紡社製Ａ４１００）を基材としてコーティングし、乾燥した後、コート厚さ５０μｍの近赤外線吸収フィルターを得た。この近赤外線吸収フィルターの分光特性を図５に示す。このパネルの近赤外線遮断率は９７％、可視光透過率は６０％であり、良好であった。
【０１５１】
実施例２１
樹脂としてトリアセチルセルロース、溶媒としてメチレンクロライド／メタノールの重量比９／１溶液を使用した以外は実施例２０と同様にして近赤外線吸収フィルターを得た。このパネルの近赤外線遮断率は９７％、可視光透過率は６０％であり、良好であった。
【０１５２】
実施例２２
実施例１で得られたフルオレン系ポリエステル共重合体に対して化学式（１３）のジインモニウム系色素をポリマーに対して０．４０重量％、ニッケル，ビス１，２−ジフェニル−１，２−エテンジチオレート０．１０重量％、フタロシアニン系色素（日本触媒社製イーエクスカラー８０３Ｋ）０．０５重量％を使用した以外は実施例２０と同様にして近赤外線吸収フィルターを得た。このパネルの近赤外線遮断率は９７％、可視光透過率は６０％であり、良好であった。
【０１５３】
実施例２３
実施例１で得られたフルオレン系ポリエステル共重合体に対して化学式（１３）のジインモニウム系色素を０．５０重量％、ニッケル，ビス１，２−ジフェニル−１，２−エテンジチオレート０．１５重量％、フタロシアニン系色素（日本触媒社製イーエクスカラー８０３Ｋ）０．０８重量％とを使用した以外は実施例２０と同様にして近赤外線吸収フィルターを得た。このパネルの近赤外線遮断率は９７％、可視光透過率は６０％であり、良好であった。
【０１５４】
実施例２４
実施例１で得られたフルオレン系ポリエステル共重合体に対してニッケル，ビス１，２−ジフェニル−１，２−エテンジチオレート０．６重量％、フタロシアニン系色素（日本触媒社製イーエクスカラー８０１Ｋ）を０．１重量％、フタロシアニン系色素（日本触媒社製イーエクスカラー８０３Ｋ）を０．１重量％配合し、塩化メチレンに分散した後、その溶液を易接着ポリエステルフィルム（東洋紡製Ａ４１００、厚さ０．１２５ｍｍ）上にコーティングした後、１２０度で乾燥させて厚さ０．０１ｍｍの近赤外線吸収層をもつフィルムを得た。
【０１５５】
得られた近赤外線吸収フィルムと近赤外線反射層を有する透明導電性ガラス（酸化亜鉛／銀／酸化亜鉛／銀／酸化亜鉛で１層あたりの銀膜厚：１３０オングストローム）を貼り合わせて図１のＢの形態をとる近赤外線遮断パネルが得られた。
【０１５６】
その近赤外線遮断パネルの分光透過スペクトルを図６に示す。このパネルの近赤外線遮断率は９７％、可視光透過率は６３％であり、良好であった。
【０１５７】
実施例２５
実施例１の方法で得られたフルオレン系共重合ポリエステルに対してニッケル，ビス１，２−ジフェニル−１，２−エテンジチオレートをポリマーに対して１．０重量％、フタロシアニン系色素（日本触媒社製イーエクスカラー８０１Ｋ）を０．２重量％、フタロシアニン系色素（日本触媒社製イーエクスカラー８０３Ｋ）を０．３重量％、化学式（１３）で表されるジインモニウム系色素（日本化薬製ＩＲＧ０２２）を２．３重量％を配合し、塩化メチレンに分散した後、その溶液を易接着ポリエステルフィルム（東洋紡製Ａ４１００、厚さ０．１２５ｍｍ）上にコーティングした後、１２０度で乾燥させて厚さ０．０１ｍｍの近赤外線吸収層をもつフィルムを得た。
【０１５８】
得られた近赤外線吸収フィルムと近赤外線反射層を有する透明導電性フィルム（出光興産製ＩＤＩＸＯ）を形状保持層である厚さ３ｍｍのアクリルに貼り合わせて図１のＡの形態をとる近赤外線遮断パネルが得られた。その近赤外線吸収パネルの分光スペクトルを図７に示す。このパネルの近赤外線遮断率は９７％、可視光透過率は６０％であり、良好であった。
【０１５９】
比較例１
実施例１の方法で得られたフルオレン系共重合ポリエステルに対して、実施例１の方法で得られたニッケル，ビス１，２−ジフェニル−１，２−エテンジチオレートをポリマーに対して５．５重量％、フタロシアニン系色素（日本触媒社製イーエクスカラー８０３Ｋ）を１．５重量％、塩化メチレンに分散した後、その溶液を易接着ポリエステルフィルム（東洋紡製Ａ４１００、厚さ０．１２５ｍｍ）上にコーティングした後、１２０度で乾燥させて厚さ０．０１ｍｍの近赤外線吸収層をもつフィルムを得た。その分光スペクトルを図８のＧに示す。このパネルの近赤外線遮断率は９８％と高いが、可視光透過率は２５％と低く、劣るものである。
【０１６０】
比較例２
実施例１の方法で得られたフルオレン系共重合ポリエステルに対して、実施例１の方法で得られたニッケル，ビス１，２−ジフェニル−１，２−エテンジチオレートをポリマーに対して０．０５重量％、フタロシアニン系色素（日本触媒社製イーエクスカラー８０１Ｋ）を０．０１重量％フタロシアニン系色素（日本触媒社製イーエクスカラー８０３Ｋ）を０．０１重量％、塩化メチレンに分散した後、その溶液を易接着ポリエステルフィルム（東洋紡製Ａ４１００、厚さ０．１２５ｍｍ）上にコーティングした後、１２０度で乾燥させて厚さ０．０１ｍｍの近赤外線吸収層をもつフィルムを得た。その分光スペクトルを図８のＨに示す。このパネルの可視光透過率は８５％と高いが、近赤外線遮断率は５５％と低く、劣るものである。
【０１６１】
比較例３
実施例１の方法で得られたフルオレン系共重合ポリエステルに対して、実施例１の方法で得られたニッケル，ビス１，２−ジフェニル−１，２−エテンジチオレートをポリマーに対して２．０重量％、フタロシアニン系色素（日本触媒社製イーエクスカラー８０３Ｋ）を１．５重量％、化学式（１３）のジインモニウム系色素を４．０重量％を配合し塩化メチレンに分散した後、その溶液を易接着ポリエステルフィルム（東洋紡製Ａ４１００、厚さ０．１２５ｍｍ）上にコーティングした後、１２０度で乾燥させて厚さ０．０１ｍｍの近赤外線吸収層をもつフィルムを得た。その分光透過スペクトルを図８のＩに示す。このパネルの近赤外線遮断率は９８％と高いが、可視光透過率は４０％と低く、劣るものである。
【０１６２】
比較例４
実施例１の方法で得られたフルオレン系共重合ポリエステルに対して、実施例１の方法で得られたニッケル，ビス１，２−ジフェニル−１，２−エテンジチオレートをポリマーに対して０．０５重量％、フタロシアニン系色素（日本触媒社製イーエクスカラー８０３Ｋ）を０．０１重量％、化学式（１３）のジインモニウム系色素を０．０５重量％を配合し塩化メチレンに分散した後、その溶液を易接着ポリエステルフィルム（東洋紡製Ａ４１００、厚さ０．１２５ｍｍ）上にコーティングした後、１２０度で乾燥させて厚さ０．０１ｍｍの近赤外線吸収層をもつフィルムを得た。その分光透過スペクトルを図８のＪに示す。このパネルの可視光透過率は８２％と高いが、近赤外線遮断率は７０％と低く、劣るものである。
【０１６３】
以上の結果をまとめて表１に示す。
【０１６４】
【表１】
2005099837.tif 000021
【図面の簡単な説明】
【０１６５】
【図１】近赤外線吸収フィルム又はパネルの構成の一例を示す図である。
【図２】実施例２の分光スペクトルである。
【図３】実施例７の分光スペクトルである。
【図４】実施例１５の分光スペクトルである。
【図５】実施例２０の分光スペクトルである。
【図６】実施例２４の分光スペクトルである。
【図７】実施例２５の分光スペクトルである。
【図８】比較例１から４の分光スペクトルである。
【符号の説明】
【０１６６】
１ 反射防止層
２ 透明な樹脂又はガラスからなる形状保持層
３ 電磁波吸収層および近赤外線吸収層を兼ねた蒸着層
４ キャスト法やコーティング法によって成膜された近赤外線吸収フィルム
５ 溶融押し出し法、又は近赤外線吸収能を有する色素とモノマーを均一に混合した混合物を、重合又は固化することにより作製されたフィルム又はパネル
【図１】
2005099837.tif 000031
【図２】
2005099837.tif 000032
【図３】
2005099837.tif 000033
【図４】
2005099837.tif 000034
【図５】
2005099837.tif 000035
【図６】
2005099837.tif 000036
【図７】
2005099837.tif 000037
【図８】
2005099837.tif 000038